Способ получения пористых и пористо-компактных изделий из быстрозакаленных порошков титана и его сплавов

1. Способ получения пористых и пористо-компактных изделий из быстрозакаленных порошков титана и его сплавов, включающий наводороживание, спекание в вакууме и охлаждение до комнатной температуры, отличающийся тем, что процесс спекания проводят в 2 этапа, при этом на первом этапе производят засыпку гранул в разборные или цельные формы из стали или стекла, соответствующих форме конечного изделия, производят операцию термического наводороживания при 600-800°С до концентрации 0,1-1 масс. %, осуществляют вакуумный отжиг при 600-800°С в течение 30-120 минут, затем разрушают или разбирают формы, переносят полученный подспеченный полуфабрикат изделия в вакуумную печь, и осуществляют второй этап спекания при 900-1200°С в течение 30-120 минут.
2. Способ по п. 1, отличающийся тем, что в форму для наводороживания предварительно помещают компактный образец из титана или его сплавов, после чего производят засыпку гранул.